(57)【要約】【課題】意匠性が限定される。【解決手段】木材基材１の表面に無色の下地透明被膜２を設け、該下地透明被膜２の表面に１００μｍ以上の厚さの有色の下層透明被膜３を設けると共に、該下層透明被膜３の表面に１００μｍ以上の有色または無色の上層透明被膜４を設け、上下層着色透明被膜３、４の色調が見えると共に、木材基材１表面の木目が見える様にすることによって、建材、家具等の加工木材に対し、有色透明被膜を設けても、色濃度を高くしても、透明感を維持しつつ木目が見える様にし、それによって木材が持つ自然的な雰囲気と有色透明感が持つガラス、プラスチックス等の無機質的な雰囲気を融合させ、透明感のある新たなファッション性、意匠性豊かな加工木材とする。【選択図】図１
2005349286.tif 000002
【特許請求の範囲】
【請求項１】
木材基材の表面に色素及び硬化促進材を含有した着色透明の合成樹脂塗料を塗布して下
層透明被膜を形成し、乾燥した下層透明被膜の表面に色素及び硬化促進材を含有した着色
透明の合成樹脂塗料を塗布して上層透明被膜を形成すると共に乾燥し、下層透明被膜及び
上層透明被膜は夫々１００μｍ以上の厚さと成し、下層透明被膜及び上層透明被膜の色調
が見えると共に、木材基材表面の木目が見える状態に被膜形成する様にしたことを特徴と
する木材の被膜形成方法。
【請求項２】
木材基材の表面に色素及び硬化促進材を含有した着色透明の合成樹脂塗料を塗布して下
層透明被膜を形成し、乾燥した下層透明被膜の表面に硬化促進材を含有した無色透明の合
成樹脂塗料を塗布して上層透明被膜を形成すると共に乾燥し、下層透明被膜及び上層透明
被膜は夫々１００μｍ以上の厚さと成し、下層透明被膜の色調が見えると共に、木材基材
表面の木目が見える状態に被膜形成する様にしたことを特徴とする木材の被膜形成方法。
【請求項３】
木材基材の表面に無色の下地透明被膜を設け、該下地透明被膜の表面に下層透明被膜を
設ける様にしたことを特徴とする請求項１又は２記載の木材の被膜形成方法。
【請求項４】
木材基材の表面に１００μｍ以上の厚さの有色の下層透明被膜を設けると共に、該下層
透明被膜の表面に１００μｍ以上の有色の上層透明被膜を設け、下層透明被膜及び上層透
明被膜の色調が見えると共に、木材基材表面の木目が見えることを特徴とする被膜形成木
材。
【請求項５】
木材基材の表面に１００μｍ以上の厚さの有色の下層透明被膜を設けると共に、該下層
透明被膜の表面に１００μｍ以上の無色の上層透明被膜を設け、下層透明被膜の色調が見
えると共に、木材基材表面の木目が見えることを特徴とする被膜形成木材。
【請求項６】
木材基材の表面に無色の下地透明被膜を設け、該下地透明被膜の表面に下層透明被膜を
設けたことを特徴とする請求項４又は５記載の被膜形成木材。
【発明の詳細な説明】
【技術分野】
【０００１】
本発明は、建材、家具等に用いられる加工木材に関し、特に、木材基材の表面に有色透
明被膜を形成する木材の被膜形成方法及び被膜形成木材に関する。
【背景技術】
【０００２】
従来、加工木材は木材表面に有色無色の透明や非透明な被膜を設けたものが製造されて
おり、例えば、天然木目を利用するものとして、表面保護の為の無色透明被膜を設けたも
のがあり、或いは、人工木目模様を形成したものとして、エンボス加工等の凹凸模様に塗
料を定着して木目模様を形成し、表面保護したものがあり、他方、着色被膜を形成した加
工木材も製造されている。
【０００３】
しかしながら、着色被膜は非透明で木目模様は見えず、又有色透明被膜はその厚さが通
常数ミクロンから１０、２０ミクロン程度であるため、有色透明被膜を重ね塗りしたり積
層した場合には、或いは、色素配合量の増加で色濃度を高くするにつれて透明感が失われ
、木目がぼやけた半透明な色の塗りつぶしになり木目が見えなくなっていた。
【０００４】
又、近年においては、特に分譲集合住宅において要望され、室内装飾や家具において各
種色彩が差別化のため好まれる様になっているが、従来のものでは表現出来る模様や色調
、意匠性に限界があった。
【０００５】
研究開発段階や出願段階で先行技術調査を行っておらず、記載すべき先行技術文献を知
りません。
【発明の開示】
【発明が解決しようとする課題】
【０００６】
解決しようとする問題点は、開発実用化されている被膜形成手段では、木目模様と色調
の両者で表現出来る意匠性、ファッション性が限定される点である。
【課題を解決するための手段】
【０００７】
本発明は、上記従来技術に基づく、意匠性が限定される課題に鑑み、木材基材の表面に
無色の下地透明被膜を設け、該下地透明被膜の表面に１００μｍ以上の厚さの有色の下層
透明被膜を設けると共に、該下層透明被膜の表面に１００μｍ以上の有色または無色の上
層透明被膜を設け、上下層透明被膜の色調が見えると共に、木材基材表面の木目が見える
様にすることによって、建材、家具等の加工木材に対し、有色透明被膜を設けても、色濃
度を高くしても、透明感を維持しつつ木目が見える様にし、それによって木材が持つ自然
的な雰囲気と有色透明感が持つガラス、プラスチックス等の無機質的な雰囲気を融合させ
、透明感のある新たなファッション性、意匠性豊かな加工木材とする様にして、上記課題
を解決する。
【発明の効果】
【０００８】
要するに本発明は、木材基材の表面に夫々１００μｍ以上の厚さの有色の上下層透明被
膜を設けたので、木材基材表面の木目模様が透けて見えると共に、上下層透明被膜の色調
を見ることが出来ると共に、上層透明被膜の部分光反射で光沢を発生させることが出来、
又１００μｍ以上の厚さとすることにより、重厚感、質感を向上させることが出来ると共
に、色素の配合量を多くしても透明性を確保して色濃度を高く鮮烈な色調とすることが出
来る。
従って、木材が持つ自然な意匠性と透明被膜の色調が融合し、新たな意匠性を有した加
工木材を提供することが出来る。
【０００９】
上層透明被膜を無色としたので、光沢を増加させることが出来、又木材基材の表面に無
色の下地透明被膜を設けたので、木材の表面模様が浮き出て、色調と共に木目も十分に視
認することが出来る。
【００１０】
被膜形成方法は、塗布、形成、乾燥を順次行うことで容易に形成することが出来、硬化
促進剤の配合により、特に縁部での垂れを防止して均等な膜厚を形成したり、空気溜まり
の発生を防止して透明感を向上させることが出来る等その実用的効果甚だ大である。
【発明を実施するための最良の形態】
【００１１】
以下、本発明の一実施形態を図面に基づいて説明する。
図１は本発明に係る加工木材の被膜形成構造を示す部分切欠図、図２、３は被膜の色素
含有状態を示す２例の断面図であり、木材基材１の表面に無色の下地透明被膜２を設け、
該下地透明被膜２の表面に有色の下層透明被膜３を設けると共に、該下層透明被膜３の表
面に有色または無色の上層透明被膜４を設けており、上下層透明被膜３、４の厚さは基本
的に１００μｍ（ミクロン）以上で合計で２００ミクロン以上と成している。
【００１２】
この構成により、有色の上下層透明被膜３、４の色調を視認出来ると共に、木材基材１
の表面の木目模様を視認することが出来、更に、上層透明被膜４が無色透明であるため表
面で光反射して光沢が生じている。
尚、木材基材１の表面に設ける下地透明被膜２は、木材基材１の表面の性状によって省
略しても良く、この場合には、木材基材１の表面に下層透明被膜３を設ける。
【００１３】
図２に示すものでは、上下層透明被膜３、４の両者共に色素を配合しており、図３に示
すものでは、下層透明被膜３に色素を配合した有色透明被膜と成すと共に、上層透明被膜
４は色素非配合で無色の透明被膜と成している。
有色の上下層透明被膜３、４は違う色調のものと成しても良く、或いは同一色調と成し
ても良く、好ましくはパステル調、薄い色にすることにより、木目模様の視認が容易とな
る。
そして、上下層透明被膜３、４を違う色調にした場合には合成色の色調を視認すること
になり、又上下層透明被膜３、４を多種の色調とすることで、視認色調を多種多様なもの
としたり、色素の種類を減らしても組み合わせで多種多様なものが可能となり、上下層透
明被膜３、４を同一色調とした場合には、色濃度を濃くして詳明な色調となる。
【００１４】
上下層透明被膜３、４の材質としては天然樹脂、合成樹脂の被膜形成主要素に垂れ防止
剤、硬化剤、硬化促進剤等の被膜形成副要素及び顔料、染料等の色素を溶剤で混合してい
る。
又、上下層透明被膜３、４は基本的に１００μｍ以上、合計２００μｍ以上と成してい
るが、例えば、有色透明被膜を５０μｍとして色素を同量配合した場合には、透明性が低
下して、木目視認が困難となったり、質感が低下する。
【００１５】
ここで、色素の配合量と透明性の関係を説明すると、色調により着色力が相違するが、
同一色濃度となる配合量を従来の厚さ１０μｍと本願の厚さ１００μｍの被膜に含有した
場合を比較すると、
従来のものでは色素の分散度が高密度となって、色素が光を透過せずに、木材基材１の
表面を隠蔽することに対して、本願のものでは色素が低密度化して、表面反射光以外の入
射光は一部が色素で吸収されたり反射するが、被膜を透過して下地で吸収または反射され
て基材表面を隠蔽せず、上下層透明被膜３、４の色調と木目模様の両方を視認することが
出来る。
【００１６】
次に本発明に係る木材の被膜形成方法について説明する。
木材基材１の表面に無色透明の合成樹脂塗料を塗布して下地透明被膜２を設け、乾燥し
た下地透明被膜２の表面に色素及び硬化促進材を含有した着色透明の合成樹脂塗料を厚さ
１００μｍ以上に塗布して下層着色透明被膜３を形成し、乾燥した下層着色透明被膜３の
表面に色素及び硬化促進材を含有した着色透明または硬化促進材を含有した無色透明の合
成樹脂塗料を厚さ１００μｍ以上に塗布して上層着色透明被膜４を形成し、乾燥する。
【００１７】
尚、木材基材１の表面に下地透明被膜２を設ける工程は、木材基材１の表面の性状によ
って省略しても良く、この場合には、木材基材１の表面に下層透明被膜３を設ける。
又、下地、上下層の各層被膜間では、下地から順番に塗布し、乾燥した後、上層のもの
を被膜形成しているが、この時には塗料に溶剤を混入していことにより、乾燥した下層側
被膜に塗布した上層側塗料の溶剤が作用し、上下層間を融合させて剥離性を無くしている
。
【図面の簡単な説明】
【００１８】
【図１】本発明に係る加工木材の部分切欠斜視図である。
【図２】被膜構造を示す断面図である。
【図３】他の被膜構造を示す断面図である。
【符号の説明】
【００１９】
１  木材基材
２  下地透明被膜
３  下層透明被膜
４  上層透明被膜
【図１】
2005349286.tif 000003
【図２】
2005349286.tif 000004
【図３】
2005349286.tif 000005